(57)【要約】      （修正有）【課題】有機発光素子及び画像表示装置に用いる新規な有機化合物の提供。【解決手段】下式に示すジベンゾ［８，９：１０，１１］テトラフェノ［５，６−ｂ］カルバゾール骨格を基本骨格に有する有機化合物。2014231507.tif 000028（式中、Ｒ１乃至Ｒ１９は、水素原子、ハロゲン原子、アルキル基、アルコキシ基、アリール基からそれぞれ独立して選ばれ、Ａｒ１乃至Ａｒ３は、アリール基、またｎは０または１である。）【選択図】なし【特許請求の範囲】
【請求項１】
下記一般式（１）に示されることを特徴とする有機化合物。
【化１】
2014231507.tif 000024
（１）
Ｒ１乃至Ｒ１９は、水素原子、ハロゲン原子、アルキル基、アルコキシ基、アリール基からそれぞれ独立して選ばれる。Ａｒ１乃至Ａｒ３は、アリール基である。また、ｎは０または１である。
前記アルキル基、前記アルコキシ基、前記アリール基は置換基を有してよい。
前記置換基はアルキル基、アラルキル基、アリール基、アルコキシル基、シアノ基、ハロゲン原子から選ばれる。
ｎが０である場合、式（１）中の１１Ｈ−ジベンゾ［８，９：１０，１１］テトラフェノ［５，６−ｂ］カルバゾール骨格は水素原子を有する。
【請求項２】
下記一般式（Ａ）、（Ｂ）、（Ｃ）のいずれかで示されることを特徴とする有機化合物。
【化２】
2014231507.tif 000025
（Ａ）
【化３】
2014231507.tif 000026
（Ｂ）
【化４】
2014231507.tif 000027
（Ｃ）
Ｒ３、Ｒ４、Ｒ１１、Ｒ１２は、水素原子、ハロゲン原子、アルキル基、アルコキシ基、アリール基からそれぞれ独立して選ばれる。Ａｒ１乃至Ａｒ４は、アリール基である。また、ｎは１である。
前記アルキル基、前記アルコキシ基、前記アリール基は置換基を有してよい。
前記置換基はアルキル基、アラルキル基、アリール基、アルコキシル基、シアノ基、ハロゲン原子から選ばれる。
【請求項３】
前記Ａｒ１が示す前記アリール基は、フェニル基、ナフチル基のいずれかであること特徴とする請求項２に記載の有機化合物。
【請求項４】
Ｒ４、Ｒ１２はそれぞれ独立に水素原子、イソプロピル基、エトキシ基、メチル基、シアノ基、トリフルオロメチル基、メトキシ基、フッ素原子から選ばれる置換基であることを特徴とする請求項２あるいは３に記載の有機化合物。
【請求項５】
Ｒ３、Ｒ１１はそれぞれ独立に水素原子、フェノキシ基、トリメチルシリル基、ナフチル基、メチル基から選ばれる置換基であることを特徴とする請求項２乃至４のいずれか一項に記載の有機発光素子。
【請求項６】
陽極と陰極と、
前記陽極と前記陰極との間に配置される有機化合物層と、を有する有機発光素子において、
前記有機化合物層は、請求項２乃至５のいずれか一項に記載の有機化合物を含有することを特徴とする有機発光素子。
【請求項７】
前記有機化合物層が発光層であることを特徴とする請求項６に記載の有機発光素子。
【請求項８】
前記有機化合物層がホール輸送層であり、前記有機発光素子は発光層を更に有することを特徴とする請求項６に記載の有機発光素子。
【請求項９】
発光層が二層以上積層して配置され、各発光層が発する発光色は、それぞれ異なる色を発光することを特徴とする請求項７あるいは８に記載の有機発光素子。
【請求項１０】
白色発光することを特徴とする請求項９に記載の有機発光素子。
【請求項１１】
複数の画素を有し、前記複数の画素が、請求項６乃至１０のいずれか一項に記載の有機発光素子と、前記有機発光素子に接続されたトランジスタとを有することを特徴とする表示装置。
【請求項１２】
複数の画素を有し、前記複数の画素が、請求項６あるいは１０に記載の有機発光素子と、前記有機発光素子に接続されたトランジスタと、カラーフィルターを有することを特徴とする表示装置。
【請求項１３】
画像情報を入力するための入力部と、画像を出力するための表示部と、を有し、
前記表示部が、請求項１１あるいは１２に記載の表示装置を有することを特徴とする、画像表示装置。
【請求項１４】
請求項６乃至１０のいずれか一項に記載の有機発光素子と前記有機発光素子に接続するインバータ回路とを有する照明装置。
【請求項１５】
更にカラーフィルターを有する請求項１４に記載の照明装置。
【請求項１６】
請求項６乃至１０のいずれか一項に記載の有機発光素子を複数有する光源と、前記光源による露光で潜像を得る感光体とを有する電子写真方式の画像形成装置。
【発明の詳細な説明】
【技術分野】
【０００１】
本発明は、新規な有機化合物、並びにこれを用いた有機発光素子及び画像表示装置に関する。
【背景技術】
【０００２】
有機発光素子（有機エレクトロルミネッセンス素子、あるいは有機ＥＬ素子と呼ぶ）は、一対の電極とこれら電極間に配置される有機化合物層とを有する電子素子である。これら一対の電極から電子及び正孔を注入することにより、有機化合物層中の発光性有機化合物の励起子を生成し、該励起子が基底状態に戻る際に、有機発光素子は光を放出する。
【０００３】
有機発光素子の最近の研究は著しく、低駆動電圧、多様な発光波長、高速応答性、発光デバイスの薄型化・軽量化を目指している。
【０００４】
電荷輸送性の有機化合物の創出が行われている。素子の駆動電圧を低下させ、低消費電力化させるためである。
【０００５】
例えば、特許文献１に記載されている下記化合物１−Ａ、または特許文献２に記載されている下記化合物１−Ｂがある。
【０００６】
【化１】
2014231507.tif 000002
【先行技術文献】
【特許文献】
【０００７】
【特許文献１】国際公開第ＷＯ２０１３／００９０９５号パンフレット
【特許文献２】米国特許出願公開第２０１３／００４３４６０号公報
【発明の概要】
【発明が解決しようとする課題】
【０００８】
これら特許文献１、２に記載の化合物が有する基本骨格では、高いホール輸送特性は得られず、改善の余地がある。
【課題を解決するための手段】
【０００９】
よって本発明は以下の構造式で示されることを特徴とする有機化合物を提供する。
【００１０】
【化２】
2014231507.tif 000003
（１）
【００１１】
Ｒ１乃至Ｒ１９は、水素原子、ハロゲン原子、アルキル基、アルコキシ基、アリール基からそれぞれ独立して選ばれる。Ａｒ１乃至Ａｒ３は、アリール基である。また、ｎは０または１である。
【００１２】
前記アルキル基、前記アルコキシ基、前記アリール基は置換基を有してよい。
【００１３】
前記置換基はアルキル基、アラルキル基、アリール基、アルコキシル基、シアノ基、ハロゲン原子から選ばれる。
【００１４】
ｎが０である場合、式（１）中の１１Ｈ−ジベンゾ［８，９：１０，１１］テトラフェノ［５，６−ｂ］カルバゾール骨格は水素原子を有する。
【００１５】
また本発明は下記一般式（Ａ）、（Ｂ）、（Ｃ）のいずれかで示されることを特徴とする有機化合物を提供する。
【００１６】
【化３】
2014231507.tif 000004
（Ａ）
【００１７】
【化４】
2014231507.tif 000005
（Ｂ）
【００１８】
【化５】
2014231507.tif 000006
（Ｃ）
【００１９】
Ｒ３、Ｒ４、Ｒ１１、Ｒ１２は、水素原子、ハロゲン原子、アルキル基、アルコキシ基、アリール基からそれぞれ独立して選ばれる。Ａｒ１乃至Ａｒ４は、アリール基である。また、ｎは１である。
【００２０】
前記アルキル基、前記アルコキシ基、前記アリール基は置換基を有してよい。
【００２１】
前記置換基はアルキル基、アラルキル基、アリール基、アルコキシル基、シアノ基、ハロゲン原子から選ばれる。
【発明の効果】
【００２２】
本発明によりホール輸送特性に優れた有機化合物を提供できる。このため駆動電圧の低い有機発光素子を提供することができる。
【図面の簡単な説明】
【００２３】
【図１】本発明の有機発光素子と、この有機発光素子に電気接続されたトランジスタと、を有する表示装置の例を示す断面模式図である。
【発明を実施するための形態】
【００２４】
まず本発明に係る有機化合物について説明する。
【００２５】
（化合物の説明）
本発明に係る有機化合物の一例は以下の構造式（１）で示される。
【００２６】
【化６】
2014231507.tif 000007
（１）
【００２７】
Ｒ１乃至Ｒ１９は、水素原子、ハロゲン原子、アルキル基、アルコキシ基、アリール基からそれぞれ独立して選ばれる。Ａｒ１乃至Ａｒ３は、アリール基である。また、ｎは０または１である。ｎが０である場合、式（１）中の１１Ｈ−ジベンゾ［８，９：１０，１１］テトラフェノ［５，６−ｂ］カルバゾール骨格は水素原子を有する。
【００２８】
アルキル基は具体的には、メチル基、エチル基、ｎ−プロピル基、ｎ−ブチル基、ｎ−ペンチル基、ｎ−ヘキシル基、ｎ−ヘプチル基、ｎ−オクチル基、ｎ−デシル基、ｉｓｏ−プロピル基、ｉｓｏ−ブチル基、ｓｅｃ−ブチル基、ｔｅｒｔ−ブチル基、ｉｓｏ−ペンチル基、ネオペンチル基、ｔｅｒｔ−オクチル基、フルオロメチル基、ジフルオロメチル基、トリフルオロメチル基、２−フルオロエチル基、２，２，２−トリフルオロエチル基、パーフルオロエチル基、３−フルオロプロピル基、パーフルオロプロピル基、４−フルオロブチル基、パーフルオロブチル基、５−フルオロペンチル基、６−フルオロヘキシル基、シクロプロピル基、シクロブチル基、シクロペンチル基、シクロヘキシル基、シクロペンチルメチル基、シクロヘキシルメチル基、シクロヘキシルエチル基、４−フルオロシクロヘキシル基である。より好ましくはメチル基、エチル基、ｉｓｏ−プロピル基、ｔｅｒｔ−ブチル基、トリフルオロメチル基である。
【００２９】
アルコキシ基は具体的には、メトキシ基、エトキシ基、ｎ‐プロポキシ基、ｉｓｏ‐プロポキシ基、ｎ‐ブトキシ基、ｉｓｏ‐ブトキシ基、ｓｅｃ‐ブトキシ基、ｔｅｒｔ‐ブトキシ基、ｎ‐ペンチルオキシ基、ｎ‐ヘキシルオキシ基、フェノキシ基である。より好ましくはメトキシ基、エトキシ基、フェノキシ基である。
【００３０】
アリール基は具体的には、フェニル基、ナフチル基、インデニル基、ビフェニル基、ターフェニル基、フルオレニル基、アンスリル基、フェナンスリル基、ピレニル基、テトラセニル基、ペンタセニル基、トリフェニル基、ペリレニル基である。より好ましくは、フェニル基、ビフェニル基、ナフチル基、フルオレニル基である。
【００３１】
前記アルキル基、前記アルコキシ基、前記アリール基は置換基を有してよい。
【００３２】
前記置換基は、メチル基、エチル基、プロピル基、ブチル基などのアルキル基、ベンジル基などのアラルキル基、フェニル基、ビフェニル基などのアリール基、メトキシル基、エトキシル基、プロポキシル基、フェノキシル基などのアルコキシル基、シアノ基、フッ素、塩素、臭素、ヨウ素などのハロゲン原子から選ばれる。
【００３３】
更により好ましくはＡｒ１がフェニル基で、Ｒ１乃至Ｒ１９は全て水素原子であることが好ましい。
【００３４】
Ａｒ２とＡｒ３は好ましくはフェニル基、フルオレニル基であり且つｎは１である。
【００３５】
一般式（１）で示される有機化合物は、１１Ｈ−ジベンゾ［８，９：１０，１１］テトラフェノ［５，６−ｂ］カルバゾール骨格を基本骨格に有する縮合多環化合物である。これは直線性が高く配向度が向上するためであり、優れたホール輸送性を示すため好ましい。
【００３６】
そしてこの化合物は配向度パラメータＳが−０．５０≦Ｓ＜−０．１５の範囲となる。配向度パラメータとは、下記式（Ａ）により表わされるＳの値である。
Ｓ＝（１／２）＜３ｃｏｓ２θ−１＞＝（Ｋｅ−Ｋｏ）／（Ｋｅ＋２Ｋｏ）  （Ａ）
【００３７】
基板上に形成した薄膜内における分子軸と基板法線方向のなす角をθ、薄膜の多入射角分光エリプソメトリー測定により得られる基板平行方向および垂直方向の消衰係数をそれぞれＫｏおよびＫｅとする。また、多入射角分光エリプソメトリー測定とは、入射角と波長を変えながら、消衰係数などの光学定数を測定することにより、求めることができる。全ての分子が基板と平行方向に配向した場合に−０．５０となる。逆に全ての分子が基板に対して垂直に配列した場合、＋１．００となる。また、分子が配向せずランダムにある場合は０．００となる。
【００３８】
本発明に係る有機化合物の具体例を以下に示す。しかし、本発明はこれらに限られるものではない。なお式（１）に関する例示化合物は、Ａ群とＢ群（但しＢ５、Ｂ９は参考例である）である。
【００３９】
【化７】
2014231507.tif 000008
【００４０】
【化８】
2014231507.tif 000009
【００４１】
更に本発明はＣ群の例示化合物で示される有機化合物を含む。
【００４２】
【化９】
2014231507.tif 000010
【００４３】
上記例示化合物のうち、Ａ群（Ａ１〜Ａ４）に属するものは、分子全体でアリールアミン部位は１つのみで構成されているため、Ａ群に属する化合物は酸化電位が高い。即ち酸化に対して安定である有機化合物であることを意味し、ホール輸送材料、ホスト材料として有用である。
【００４４】
一方、上記例示化合物のうち、Ｂ群（Ｂ１〜Ｂ９）に属するものは、異なったアリールアミン部位を１つずつ、合計２つ含んでおり、Ｃ群（Ｃ１〜Ｃ１２）に属する化合物は、同じアリールアミン部位を２つ含んでいる。そのため、Ｂ群およびＣ群に属する化合物は、酸化電位が低い、また、ホールの移動度がより高いため、ホール注入材料、ホール輸送材料、ホスト材料として有用である。さらに、Ｂ群は二つのアリールアミン部位が異なるため、左右非対称の構造を有している。そのため、合成工程がＣ群よりも長くなる。
【００４５】
例示化合物Ａ群、Ｂ群、Ｃ群はそれぞれ以下の式（Ａ）、（Ｂ）、（Ｃ）で示すことができる。
【００４６】
【化１０】
2014231507.tif 000011
（Ａ）
【００４７】
【化１１】
2014231507.tif 000012
（Ｂ）
【００４８】
【化１２】
2014231507.tif 000013
（Ｃ）
【００４９】
Ｒ３、Ｒ４、Ｒ１１、Ｒ１２は、水素原子、ハロゲン原子、アルキル基、アルコキシ基、アリール基からそれぞれ独立して選ばれる。Ａｒ１乃至Ａｒ４は、アリール基である。また、ｎは１である。
【００５０】
前記アルキル基、前記アルコキシ基、前記アリール基は置換基を有してよい。
【００５１】
前記置換基はアルキル基、アラルキル基、アリール基、アルコキシル基、シアノ基、ハロゲン原子から選ばれる。
【００５２】
Ａｒ１が示す前記アリール基は、例えばフェニル基、ナフチル基のいずれかである。
【００５３】
Ｒ４、Ｒ１２は例えばそれぞれ独立に水素原子、イソプロピル基、エトキシ基、メチル基、シアノ基、トリフルオロメチル基、メトキシ基、フッ素原子から選ばれる置換基である。
【００５４】
Ｒ３、Ｒ１１は例えばそれぞれ独立に水素原子、フェノキシ基、トリメチルシリル基、ナフチル基、メチル基から選ばれる置換基である。
【００５５】
（基本骨格の説明）
次に、比較化合物を挙げながら、本発明に係る有機化合物の基本骨格の性質を説明する。
【００５６】
背景技術で説明した化合物１−Ａ、１−Ｂは、基本骨格において、平面性が低く分子同士が配向しにくいため、ホール輸送能が低いと本発明者は考える。分子の平面性が高くなると、分子同士の重なりが大きくなり、分子同士が配向し易くなる。分子が配向している場合、分子間の分子軌道の重なりが大きくなるため、ホッピング伝導が起こり易く、ホール輸送性は向上する。このため、分子が配向し易い、つまり平面性の高い分子構造を有することが好ましい。本実施形態において、平面性が高い基本骨格とは、骨格内に回転軸が無いことが好ましい。
【００５７】
本発明に係わる有機化合物は式（１）も式（Ａ）、（Ｂ）、（Ｃ）も基本骨格１１Ｈ−ジベンゾ［８，９：１０，１１］テトラフェノ［５，６−ｂ］カルバゾールを有する。
【００５８】
一例に１１−フェニル−１１Ｈ−ジベンゾ［８，９：１０，１１］テトラフェノ［５，６−ｂ］カルバゾールを下記構造式（２）に示す。
【００５９】
【化１３】
2014231507.tif 000014
（２）
【００６０】
式（２）と１−Ａ、１−Ｂの基本骨格（３）（４）を比較する。
【００６１】
【化１４】
2014231507.tif 000015
（３）
【００６２】
【化１５】
2014231507.tif 000016
（４）
【００６３】
密度汎関数法（Ｄｅｎｓｉｔｙ  Ｆｕｎｃｔｉｏｎａｌ  Ｔｈｅｏｒｙ）を用いて、Ｂ３ＬＹＰ／６−３１Ｇ＊レベルでの分子軌道計算を行い、分子構造の平面性を比較した。結果を表１に示す。
【００６４】
ここで分子軌道計算は、現在広く用いられているＧａｕｓｓｉａｎ０３（Ｇａｕｓｓｉａｎ  ０３，Ｒｅｖｉｓｉｏｎ  Ｄ．０１，Ｍ．Ｊ．Ｆｒｉｓｃｈ，Ｇ．Ｗ．Ｔｒｕｃｋｓ，Ｈ．Ｂ．Ｓｃｈｌｅｇｅｌ，Ｇ．Ｅ．Ｓｃｕｓｅｒｉａ，Ｍ．Ａ．Ｒｏｂｂ，Ｊ．Ｒ．Ｃｈｅｅｓｅｍａｎ，Ｊ．Ａ．Ｍｏｎｔｇｏｍｅｒｙ，Ｊｒ．，Ｔ．Ｖｒｅｖｅｎ，Ｋ．Ｎ．Ｋｕｄｉｎ，Ｊ．Ｃ．Ｂｕｒａｎｔ，Ｊ．Ｍ．Ｍｉｌｌａｍ，Ｓ．Ｓ．Ｉｙｅｎｇａｒ，Ｊ．Ｔｏｍａｓｉ，Ｖ．Ｂａｒｏｎｅ，Ｂ．Ｍｅｎｎｕｃｃｉ，Ｍ．Ｃｏｓｓｉ，Ｇ．Ｓｃａｌｍａｎｉ，Ｎ．Ｒｅｇａ，Ｇ．Ａ．Ｐｅｔｅｒｓｓｏｎ，Ｈ．Ｎａｋａｔｓｕｊｉ，Ｍ．Ｈａｄａ，Ｍ．Ｅｈａｒａ，Ｋ．Ｔｏｙｏｔａ，Ｒ．Ｆｕｋｕｄａ，Ｊ．Ｈａｓｅｇａｗａ，Ｍ．Ｉｓｈｉｄａ，Ｔ．Ｎａｋａｊｉｍａ，Ｙ．Ｈｏｎｄａ，Ｏ．Ｋｉｔａｏ，Ｈ．Ｎａｋａｉ，Ｍ．Ｋｌｅｎｅ，Ｘ．Ｌｉ，Ｊ．Ｅ．Ｋｎｏｘ，Ｈ．Ｐ．Ｈｒａｔｃｈｉａｎ，Ｊ．Ｂ．Ｃｒｏｓｓ，Ｖ．Ｂａｋｋｅｎ，Ｃ．Ａｄａｍｏ，Ｊ．Ｊａｒａｍｉｌｌｏ，Ｒ．Ｇｏｍｐｅｒｔｓ，Ｒ．Ｅ．Ｓｔｒａｔｍａｎｎ，Ｏ．Ｙａｚｙｅｖ，Ａ．Ｊ．Ａｕｓｔｉｎ，Ｒ．Ｃａｍｍｉ，Ｃ．Ｐｏｍｅｌｌｉ，Ｊ．Ｗ．Ｏｃｈｔｅｒｓｋｉ，Ｐ．Ｙ．Ａｙａｌａ，Ｋ．Ｍｏｒｏｋｕｍａ，Ｇ．Ａ．Ｖｏｔｈ，Ｐ．Ｓａｌｖａｄｏｒ，Ｊ．Ｊ．Ｄａｎｎｅｎｂｅｒｇ，Ｖ．Ｇ．Ｚａｋｒｚｅｗｓｋｉ，Ｓ．Ｄａｐｐｒｉｃｈ，Ａ．Ｄ．Ｄａｎｉｅｌｓ，Ｍ．Ｃ．Ｓｔｒａｉｎ，Ｏ．Ｆａｒｋａｓ，Ｄ．Ｋ．Ｍａｌｉｃｋ，Ａ．Ｄ．Ｒａｂｕｃｋ，Ｋ．Ｒａｇｈａｖａｃｈａｒｉ，Ｊ．Ｂ．Ｆｏｒｅｓｍａｎ，Ｊ．Ｖ．Ｏｒｔｉｚ，Ｑ．Ｃｕｉ，Ａ．Ｇ．Ｂａｂｏｕｌ，Ｓ．Ｃｌｉｆｆｏｒｄ，Ｊ．Ｃｉｏｓｌｏｗｓｋｉ，Ｂ．Ｂ．Ｓｔｅｆａｎｏｖ，Ｇ．Ｌｉｕ，Ａ．Ｌｉａｓｈｅｎｋｏ，Ｐ．Ｐｉｓｋｏｒｚ，Ｉ．Ｋｏｍａｒｏｍｉ，Ｒ．Ｌ．Ｍａｒｔｉｎ，Ｄ．Ｊ．Ｆｏｘ，Ｔ．Ｋｅｉｔｈ，Ｍ．Ａ．Ａｌ−Ｌａｈａｍ，Ｃ．Ｙ．Ｐｅｎｇ，Ａ．Ｎａｎａｙａｋｋａｒａ，Ｍ．Ｃｈａｌｌａｃｏｍｂｅ，Ｐ．Ｍ．Ｗ．Ｇｉｌｌ，Ｂ．Ｊｏｈｎｓｏｎ，Ｗ．Ｃｈｅｎ，Ｍ．Ｗ．Ｗｏｎｇ，Ｃ．Ｇｏｎｚａｌｅｚ，ａｎｄ  Ｊ．Ａ．Ｐｏｐｌｅ，Ｇａｕｓｓｉａｎ，Ｉｎｃ．，Ｗａｌｌｉｎｇｆｏｒｄ  ＣＴ，２００４）．を用いた。
【００６５】
【表１】
2014231507.tif 000017
【００６６】
表１内の点線の四角い囲みで示される部分は、化合物（２）、（３）、（４）の差異となる構造部位である。そこに着目して分子形状の平面性を比較した。化合物（２）の点線で囲んだ部位はトリベンゾ［ｆ，ｋ，ｍ］テトラフェン骨格であり、その短辺の長さ（Ｌｙ）と長辺の長さ（Ｌｘ）からなる平面の面積（Ｌｘ・Ｌｙ）は１１３．４Å２である。ここで、Ｌｘ・Ｌｙの数値が大きいほど、分子構造の平面性が高いと言える。同様にして、化合物（３）の点線で囲んだ部位はトリフェニレン骨格であり、Ｌｘ・Ｌｙは４３．７Å２である。また、化合物（４）の点線で囲んだ部位はピレン骨格であり、Ｌｘ・Ｌｙは３４．６Å２であった。よって、化合物（２）は、化合物（３）、（４）よりもＬｘ・Ｌｙの数値が大きく、平面性が高いため、基板方向への分子配向しやすく、ホール輸送特性に優れる。
【００６７】
すなわち、化合物（２）を基本骨格として有する本発明の式（１）と式（Ａ）、（Ｂ）、（Ｃ）のいずれに示す有機化合物は、分子配向しやすく、ホール輸送特性に優れるため、有機発光素子に用いた際、駆動電圧を低下させることができる。
【００６８】
以上より、本発明の有機化合物は、基本骨格に１１Ｈ−ジベンゾ［８，９：１０，１１］テトラフェノ［５，６−ｂ］カルバゾールを有しているため、優れたホール移動能を有し、有機発光素子にした際に駆動電圧を低下することができる。
【００６９】
本発明者は、本発明に関する有機化合物が配向しやすいのはこの基本骨格を有しているからだと考える。
【００７０】
また、薄膜を形成する方法としては、真空蒸着、スピンコート法、キャスト法などの公知の方法を適用することができる。
【００７１】
次に、本実施形態の有機発光素子について説明する。
【００７２】
本実施形態の有機発光素子は、一対の電極である陽極と陰極と、これら電極間に配置される有機化合物層と、を少なくとも有する。本実施形態の有機発光素子において、有機化合物層は発光層を有していれば単層であってもよいし複数層からなる積層体であってもよい。
【００７３】
ここで有機化合物層が複数層からなる積層体である場合、有機化合物層は、発光層の他に、ホール注入層、ホール輸送層、電子ブロッキング層、ホール・エキシトンブロッキング層、電子輸送層、電子注入層等を有してもよい。また発光層は、単層であってもよいし、複数の層からなる積層体であってもよい。
【００７４】
本実施形態の有機発光素子において、上記有機化合物層の少なくとも一層に本実施形態に係る有機化合物が含まれている。具体的には、本実施形態に係る有機化合物は、上述した発光層、ホール注入層、ホール輸送層、電子ブロッキング層、発光層、ホール・エキシトンブロッキング層、電子輸送層、電子注入層等のいずれかに含まれている。本実施形態の係る有機化合物は、好ましくは、ホール輸送層に含まれる。
【００７５】
本実施形態の有機発光素子において、本実施形態に係る有機化合物が発光層に含まれる場合、発光層は、本実施形態に係る有機化合物のみからなる層であってもよいし、本実施形態に係る有機化合物と他の化合物とからなる層であってもよい。ここで、発光層が本実施形態に係る有機化合物と他の化合物とからなる層である場合、本実施形態に係る有機化合物は、発光層のホストとして使用してもよいし、ゲストとして使用してもよい。また発光層に含まれ得るアシスト材料として使用してもよい。
【００７６】
また本実施形態の有機発光素子を白色発光素子等の混色発光素子として提供する場合、発光層は単数の層であっても複数層であってもよい。複数層とは陽極と陰極の間に複数の発光層が積層、即ち二層以上積層していてもよく、混色発光素子を有する基板の基板面内方向に発光層が並んでいてもよい。
【００７７】
ここでホストとは、発光層を構成する化合物の中で重量比が最も大きい化合物である。またゲストとは、発光層を構成する化合物の中で重量比がホストよりも小さい化合物であって、主たる発光を担う化合物である。またアシスト材料とは、発光層を構成する化合物の中で重量比がホストよりも小さく、ゲストの発光を補助する化合物である。尚、アシスト材料は、第２のホストとも呼ばれている。
【００７８】
本発明者らは種々の検討を行い、本実施形態に係る有機化合物を、ホール輸送層に用いると、高効率で高輝度な光出力を呈し、かつ極めて耐久性が高い素子が得られることを見出した。このホール輸送層は単層でも複層でも良く、複層とはホール輸送性を有する有機層と、別のホール輸送性を有する有機層とが積層している状態を意味する。この場合、有機発光素子の発光色は特に限定されない。より具体的には白色でもよいし、中間色でもよい。
【００７９】
また、製膜方法も蒸着もしくは塗布製膜で製膜を行う。
【００８０】
ここで、本実施形態に係る有機化合物以外にも、低分子あるいは高分子の有機化合物を一緒に使用することができる。この低分子あるいは高分子の有機化合物とはホール注入性化合物あるいはホール輸送性化合物、ホストとなる化合物、発光性化合物、電子注入性化合物あるいは電子輸送性化合物等として使用することができる。
【００８１】
以下にこれらの化合物例を挙げる。
【００８２】
ホール注入性化合物、ホール輸送性化合物としては、ホール移動度が高い材料であることが好ましい。正孔注入性能あるいは正孔輸送性能を有する低分子及び高分子系材料としては、トリアリールアミン誘導体、フェニレンジアミン誘導体、スチルベン誘導体、フタロシアニン誘導体、ポルフィリン誘導体、ポリビニルカルバゾール、ポリチオフェン、その他導電性高分子が挙げられるが、これらに限定されるものではない。
【００８３】
ホストとしては、縮環化合物（例えばフルオレン誘導体、ナフタレン誘導体、アントラセン誘導体、ピレン誘導体、カルバゾール誘導体、キノキサリン誘導体、キノリン誘導体等）、トリス（８−キノリノラート）アルミニウム等の有機アルミニウム錯体、有機亜鉛錯体、及びトリフェニルアミン誘導体、ポリフルオレン誘導体、ポリフェニレン誘導体等の高分子誘導体が挙げられるが、これらに限定されるものではない。
【００８４】
電子注入性化合物、電子輸送性化合物としては、ホール注入性化合物、ホール輸送性化合物のホール移動度とのバランス等を考慮した上で適宜選択される。電子注入性能あるいは電子輸送性能を有する化合物としては、オキサジアゾール誘導体、オキサゾール誘導体、ピラジン誘導体、トリアゾール誘導体、トリアジン誘導体、キノリン誘導体、キノキサリン誘導体、フェナントロリン誘導体、有機アルミニウム錯体等が挙げられるが、これらに限定されるものではない。
【００８５】
陽極の構成材料としては、仕事関数がなるべく大きい導電体がよい。例えば、金、白金、銀、銅、ニッケル、パラジウム、コバルト、セレン、バナジウム、タングステン等の金属単体あるいはこれら金属単体を複数組み合わせてなる合金、酸化錫、酸化亜鉛、酸化インジウム、酸化錫インジウム（ＩＴＯ）、酸化亜鉛インジウム等の金属酸化物である。また、ポリアニリン、ポリピロール、ポリチオフェン等の導電性ポリマーでもよい。これらの電極物質は１種類を単独で使用してもよいし複数種を併用して使用してもよい。また、陽極は一層構成でもよく、多層構成でもよい。
【００８６】
一方、陰極の構成材料としては、仕事関数が小さい導電体がよい。例えば、リチウム等のアルカリ金属、カルシウム等のアルカリ土類金属、アルミニウム、チタニウム、マンガン、銀、鉛、クロム等の金属単体が挙げられる。あるいはこれら金属単体を複数組み合わせた合金も使用することができる。例えば、マグネシウム−銀、アルミニウム−リチウム、アルミニウム−マグネシウム等が使用できる。酸化錫インジウム（ＩＴＯ）等の金属酸化物の利用も可能である。これらの電極物質は１種類を単独で使用してもよいし、複数種を併用して使用してもよい。また、陰極は一層構成でもよく、多層構成でもよい。
【００８７】
本実施形態の有機発光素子において、本実施形態に係る有機化合物を含有する層及びその他の有機化合物からなる層は、以下に示す方法により形成される。一般には真空蒸着法、イオン化蒸着法、スパッタリング、プラズマあるいは、適当な溶媒に溶解させて公知の塗布法（例えば、スピンコーティング、ディッピング、キャスト法、ＬＢ法、インクジェット法等）により薄膜を形成する。ここで真空蒸着法や溶液塗布法等によって層を形成すると、結晶化等が起こりにくく経時安定性に優れる。また塗布法で成膜する場合は、適当なバインダー樹脂と組み合わせて膜を形成することもできる。
【００８８】
上記バインダー樹脂としては、ポリビニルカルバゾール樹脂、ポリカーボネート樹脂、ポリエステル樹脂、ＡＢＳ樹脂、アクリル樹脂、ポリイミド樹脂、フェノール樹脂、エポキシ樹脂、シリコーン樹脂、尿素樹脂等が挙げられるが、これらに限定されるものではない。また、これらバインダー樹脂は、ホモポリマー又は共重合体として１種単独で使用してもよいし、２種以上を混合して使用してもよい。さらに必要に応じて、公知の可塑剤、酸化防止剤、紫外線吸収剤等の添加剤を併用してもよい。
【００８９】
本発明の有機発光素子は、表示装置や照明装置の構成部材として用いることができる。他にも電子写真方式の画像形成装置の露光光源、液晶表示装置のバックライト、カラーフィルターレスの白色光源、カラーフィルターと白色光源等とを有する発光装置などの用途がある。電子写真方式の画像形成装置は例えば複写機やレーザービームプリンタであり、露光光源と感光体を有する。感光体は、露光光源が有する複数の有機発光素子の発光非発光により感光し潜像を得る。複数の有機発光素子は、それぞれがスイッチング素子により発光と非発光が制御される。露光光源は有機発光素子を複数有し、それらは一列に配置され、感光体の長手方向に沿って配置されている。一列に配置された有機発光素子が感光体が近くに配置されるので装置の小型化が可能となる。
【００９０】
カラーフィルタは例えば赤、緑、青の３つの色の少なくともいずれかが透過するフィルターである。白色の色度を調整するためのフィルターと白色光源とを組み合わせた発光装置でもよい。
【００９１】
表示装置は、本実施形態の有機発光素子を表示部に有する。この表示部は複数の画素を有する。そしてこの画素は本実施形態の有機発光素子と、発光輝度を制御するためのスイッチング素子或いは増幅素子の一例であるトランジスタとを有し、この有機発光素子の陽極又は陰極とトランジスタのドレイン電極又はソース電極とが電気接続されている。ここで表示装置は、ＰＣ等の画像表示装置として用いることができる。表示装置はトランジスタの他カラーフィルタを有してもよい。
【００９２】
表示装置は、エリアＣＣＤ、リニアＣＣＤ、メモリーカード等からの画像情報を入力する入力部を有し、入力された画像を表示部に出力する画像入力装置でもよい。また、撮像装置やインクジェットプリンタが有する表示部として、外部から入力された画像情報を表示する画像出力機能と操作パネルとして画像への加工情報を入力する入力機能との両方を有していてもよい。また表示装置はマルチファンクションプリンタの表示部に用いられてもよい。
【００９３】
照明装置は例えば室内を照明する装置である。照明装置は白色発光（昼白色発光を含む）、その他青から赤のいずれの色を発光するものであってよい。照明装置は本実施形態に係る有機発光素子とそれに接続されるインバータ回路を有してよい。白とは色温度が４２００Ｋで昼白色とは色温度が５０００Ｋである。照明装置は更にカラーフィルターを有してもよい。
【００９４】
また、本発明の化合物は有機発光素子以外の用途として、有機太陽電池、有機ＴＦＴ、生体などの蛍光認識材料、フィルム、フィルターなどに用いることができる。
【００９５】
次に、本実施形態の有機発光素子を使用した表示装置について図１を用いて説明する。
【００９６】
図１は、本実施形態の有機発光素子と、この有機発光素子に接続されたトランジスタの一例であるＴＦＴ素子と、を有する表示装置の例を示す断面模式図である。図１の表示装置２０は、有機発光素子とＴＦＴ素子との組み合わせが２組図示されている。構造の詳細を以下に説明する。
【００９７】
図１の表示装置２０は、ガラス等の基板１とその上部にＴＦＴ素子又は有機化合物層を保護するための防湿性を有する保護膜２が設けられている。また符号３は金属のゲート電極３である。符号４はゲート絶縁膜４であり、５は半導体層である。
【００９８】
ＴＦＴ素子８は半導体層５とドレイン電極６とソース電極７とを有している。ＴＦＴ素子８の上部には絶縁膜９が設けられている。コンタクトホール１０を介して有機発光素子の陽極１１とソース電極７とが接続されている。表示装置はこの構成に限られず、陽極又は陰極のうちいずれか一方とＴＦＴ素子のソース電極又はドレイン電極のいずれか一方とが接続されていればよい。
【００９９】
尚、図１の表示装置２０において、有機化合物層１２は、単層あるいは多層の有機化合物層を１つの層の如く図示をしている。陰極１３の上には有機発光素子の劣化を抑制するための第一の保護層１４や第二の保護層１５が設けられている。
【０１００】
本実施形態に係る表示装置においてトランジスタに代えてスイッチ素子としてＭＩＭ素子を用いることもできる。トランジスタは単結晶シリコンウエハを用いたトランジスタに限らず、基板の絶縁性表面上に活性層を有する薄膜トランジスタでもよい。活性層として単結晶シリコンを用いた薄膜トランジスタ、活性層としてアモルファスシリコンや微結晶シリコンなどの非単結晶シリコンを用いた薄膜トランジスタ、活性層としてＩＺＯ（インジウム亜鉛酸化物）やＩＧＺＯ（インジウムガリウム亜鉛酸化物）などの非単結晶酸化物半導体を用いた薄膜トランジスタであってもよい。薄膜トランジスタはＴＦＴ素子とも呼ばれる。
【実施例】
【０１０１】
以下、実施例により本発明を説明する。ただし本発明はこれらに限定されるものではない。
【０１０２】
（実施例１）例示化合物Ａ１の合成
【０１０３】
【化１６】
2014231507.tif 000018
【０１０４】
（１）中間体Ｍ３−１合成
２００ｍｌのナスフラスコに、（９−フェニル−９Ｈ−カルバゾール−３−イル）ボロン酸２．２１ｇ（７．７ｍｍｏｌ）、２，５−ジブロモ−４−ヨード−１，１‘−ビフェニル２．７０ｇ（６．１６ｍｍｏｌ）、Ｐｄ（ＰＰｈ３）４０．０７ｇ、トルエン３０ｍｌ、エタノール１５ｍｌ、２Ｍ―炭酸ナトリウム水溶液３０ｍｌを仕込んだ。次に、反応溶液を、窒素気流下において、８０℃で５時間加熱攪拌した。反応終了後、水を加えて洗浄、抽出した後、シリカゲルカラムクロマトグラフィー（クロロベンゼン）にて精製後、メタノールで再結晶を行うことにより、白色固体を１．５ｇ（収率：３６％）得た。
【０１０５】
（２）中間体Ｍ５−１の合成
１００ｍｌのナスフラスコに、Ｍ３−１を０．５ｇ（１．１４ｍｍｏｌ）、（２−クロロフェニル）ボロン酸０．５４ｇ（３．４３ｍｍｏｌ）、Ｐｄ（ＰＰｈ３）４０．０６６ｇ、キシレン５０ｍｌ、エタノール２５ｍｌ、４Ｍ―炭酸ナトリウム水溶液５０ｍｌを仕込んだ。次に、反応溶液を、窒素気流下で５時間加熱還流した。反応終了後、クロロホルム、水を用いて抽出、濃縮した。これをシリカゲルカラムクロマトグラフィー（クロロベンゼン）にて精製後、メタノールで分散洗浄を行い、白色固体を０．５５ｍｇ（収率：７８．２％）得た。
【０１０６】
（３）例示化合物Ａ１の合成
５０ｍｌ反応容器内に、Ｍ５−１を０．５ｇ（０．８１ｍｍｏｌ）、酢酸パラジウム０．２９ｇ、Ｐ（Ｃｙ）３ＨＢＦ４０．９７ｇ、炭酸カリウム１．９ｇ、ジメチルアセトアミド２１ｍｌを仕込んだ。次に、反応溶液を窒素気流下で７時間加熱還流した。反応終了後、メタノール、水を加え撹拌し、析出させた個体をろ過により回収した。これを、シリカゲルカラムクロマトグラフィー（クロロベンゼン）を用いて精製し、得られた固体をｏ―キシレンを用いて再結晶し、例示化合物Ａ１を０．２４ｇ（収率：５４．２％）得た。
【０１０７】
この化合物の純度はＨＰＬＣを用いて純度９９％以上であることを確認した。
【０１０８】
さらに、ＭＡＬＤＩ−ＴＯＦ−ＭＳ（Ｂｒｕｋｅｒ社製Ａｕｔｏｆｌｅｘ  ＬＲＦ）を用いて質量分析を行った。
【０１０９】
［ＭＡＬＤＩ−ＴＯＦ−ＭＳ］
実測値：ｍ／ｚ＝５４３．４８４４３．４９  計算値：Ｃ４２Ｈ２５Ｎ＝５４３．６５
【０１１０】
次に、純水、アセトン、イソプロピルアルコールで超音波洗浄したシリコン基板を真空蒸着装置に設置し、真空度４×１０−５Ｐａ下において例示化合物Ａ１を蒸着速度１．０ｎｍ／ｓｅｃで蒸着し、膜厚５０ｎｍの薄膜を作製した。作製した薄膜について、多入射角分光エリプソメータ（Ｊ．Ａ．Ｗｏｏｌｌａｍ社製）を用い、入射角を５°毎に４５〜７５°の範囲、波長を２００〜１０００ｎｍの範囲でエリプソメトリパラメータを測定した。得られたデータをＪ．Ａ．Ｗｏｏｌｌａｍ社製の解析ソフトＷＶＡＳＥ３２で解析し、ＫｅとＫｏの関係から、配向パラメータＳを算出した。その結果、例示化合物Ａ１の配向パラメータＳ＝−０．２２であり、分子平面は基板に対して平行に配向していることが分かった。
【０１１１】
（実施例２）例示化合物Ｂ３の合成
【０１１２】
【化１７】
2014231507.tif 000019
【０１１３】
（１）中間体Ｍ３−２の合成
２００ｍｌのナスフラスコに、（９−フェニル−９Ｈ−カルバゾール−３−イル）ボロン酸２ｇ（７．０ｍｍｏｌ）、１，４−ジブロモ−２，５−ジヨードベンゼン３．４０ｇ（７．０ｍｍｏｌ）、Ｐｄ（ＰＰｈ３）４０．４０ｇ、トルエン４０ｍｌ、エタノール２０ｍｌ、２Ｍ―炭酸ナトリウム水溶液４０ｍｌを仕込んだ。次に、反応溶液を、窒素気流下において、８０℃で４時間加熱攪拌した。反応終了後、水を加えて洗浄、抽出した後、シリカゲルカラムクロマトグラフィー（クロロベンゼン）にて精製後、メタノールで再結晶を行うことにより、白色固体を２．１８ｇ（収率：５２％）得た。
【０１１４】
（２）中間体Ｍ３−３の合成
Ｍ３−２の合成において、（９−フェニル−９Ｈ−カルバゾール−３−イル）ボロン酸をＭ１−２に、１，４−ジブロモ−２，５−ジヨードベンゼンをＭ３−２に置き換えた以外は、Ｍ３−２の合成と同様の方法により、Ｍ３−３を得た。
【０１１５】
（３）中間体Ｍ５−２の合成
１００ｍｌのナスフラスコに、Ｍ３−３を０．５ｇ（０．６０ｍｍｏｌ）、（２−クロロフェニル）ボロン酸０．３７ｇ（２．３９ｍｍｏｌ）、Ｐｄ（ＰＰｈ３）４０．０６９ｇ、キシレン２０ｍｌ、エタノール１０ｍｌ、４Ｍ―炭酸ナトリウム水溶液２０ｍｌを仕込んだ。次に、反応溶液を、窒素気流下で５時間加熱還流した。反応終了後、クロロホルム、水を用いて抽出、濃縮した。これをシリカゲルカラムクロマトグラフィー（クロロベンゼン）にて精製後、メタノールで分散洗浄を行い、白色固体を０．３９ｇ（収率：７２．８％）得た。
【０１１６】
（４）例示化合物Ｂ３の合成
実施例１の（３）Ａ１の合成において、Ｍ５−１をＭ５−２に置き換えた以外は、実施例１の（３）Ａ１の合成と同様の方法により例示化合物Ｂ３を得た。
【０１１７】
［ＭＡＬＤＩ−ＴＯＦ−ＭＳ］
実測値：ｍ／ｚ＝８２６．９６  計算値：Ｃ５４Ｈ３２Ｎ２＝８２７．０２
【０１１８】
次に、実施例１と同様の方法により、例示化合物Ｂ３の配向パラメータＳの測定を行ったところ、Ｓ＝−０．２５であった。
【０１１９】
（実施例３）例示化合物Ｃ１の合成
【０１２０】
【化１８】
2014231507.tif 000020
【０１２１】
（１）中間体Ｍ３−４の合成
２００ｍｌのナスフラスコに、（９−フェニル−９Ｈ−カルバゾール−３−イル）ボロン酸２ｇ（７．０ｍｍｏｌ）、１，４−ジブロモ−２，５−ジヨードベンゼン１．３６ｇ（２．７９ｍｍｏｌ）、Ｐｄ（ＰＰｈ３）４０．０３ｇ、トルエン３０ｍｌ、エタノール１５ｍｌ、２Ｍ―炭酸ナトリウム水溶液３０ｍｌを仕込んだ。
【０１２２】
次に、反応溶液を、窒素気流下において、８０℃で６時間加熱攪拌した。反応終了後、水を加えて洗浄、抽出した後、シリカゲルカラムクロマトグラフィー（クロロベンゼン）にて精製後、メタノールで再結晶を行うことにより、白色固体を０．７８ｇ（収率：３９％）得た。
【０１２３】
（２）中間体Ｍ５−３の合成
実施例２の（３）Ｍ５−２の合成において、Ｍ３−３をＭ３−４に置き換えた以外は、実施例２の（３）Ｍ５−２の合成と同様の方法によりＭ５−３を得た。
【０１２４】
（３）例示化合物Ｃ１の合成
実施例１の（３）Ａ１の合成において、Ｍ５−１をＭ５−３に置き換えた以外は、実施例１の（３）Ａ１の合成と同様の方法により例示化合物Ｃ１を得た。
【０１２５】
［ＭＡＬＤＩ−ＴＯＦ−ＭＳ］
実測値：ｍ／ｚ＝７０８．８０  計算値：Ｃ６３Ｈ４２Ｎ２＝７０８．８５
【０１２６】
次に、実施例１と同様の方法により、例示化合物Ｃ１の配向パラメータＳの測定を行ったところ、Ｓ＝−０．２７であった。
【０１２７】
（比較例１）有機発光素子のホール輸送材料として汎用されている化合物４，４‘−ビス［Ｎ−（１−ナフチル）−Ｎ−フェニル］ビフェニル（以下、ＮＰＤ）の配向パラメータＳの測定
実施例１と同様の方法によりＮＰＤの配向パラメータＳの測定を行ったところ、Ｓ＝−０．０２であり、薄膜内でＮＰＤ分子はランダムに配置していることが分かった。
【０１２８】
（実施例４）
本実施例では、基板上に、陽極、ホール注入層、ホール輸送層、発光層、ホール・エキシトンブロッキング層、電子輸送層、陰極が順次形成された有機発光素子を作製した。以下に、本実施例で使用した材料の一部を示す。
【０１２９】
【化１９】
2014231507.tif 000021
【０１３０】
まずガラス基板上に、ＩＴＯを成膜し、所望のパターニング加工を施すことによりＩＴＯ電極（陽極）を形成した。このときＩＴＯ電極の膜厚を１００ｎｍとした。このようにＩＴＯ電極が形成された基板をＩＴＯ基板として、以下の工程で使用した。
【０１３１】
上記ＩＴＯ基板上に、下記表３に示す有機化合物層及び電極層を連続成膜した。尚、このとき対向する電極（金属電極層、陰極）の電極面積が３ｍｍ２となるようにした。各層の材料とその厚みを表２に示す。
【０１３２】
【表２】
2014231507.tif 000022
【０１３３】
得られた素子について、素子の特性を測定・評価した。ＩＴＯ電極を正極、Ａｌ電極を負極にして印加電圧５．９Ｖをかけたところ、発光効率が８．８ｃｄ／Ａで、輝度２０００ｃｄ／ｍ２の青色発光が観測された。発光素子の最大発光波長は４６０ｎｍであり、色度は（Ｘ，Ｙ）＝（０．１６、０．２４）であった。また、得られた素子の安定性を評価するために、１００００ｃｄ／ｍ２の初期輝度で駆動させた時の輝度が５０％減少する寿命を測定したところ７００時間を越えた。測定装置は、具体的には電流電圧特性をヒューレッドパッカード社製・微小電流計４１４０Ｂで測定し、発光輝度は、トプコン社製ＢＭ７で測定した。測定の結果を表３に示す。
【０１３４】
（実施例５乃至１２）
実施例４において、ホール輸送層及びホストを、本発明に係る化合物に適宜変更する以外は、実施例４と同様の方法により有機発光素子を作製した。得られた素子について実施例４と同様に素子の特性を測定・評価した。測定の結果を表３に示す。
【０１３５】
【表３】
2014231507.tif 000023
【０１３６】
（結果と考察）
以上のように、本発明に係わる新規縮合環化合物をホール輸送層、または発光層特にホストとして用いることで、長寿命で低電圧駆動可能な有機発光素子を提供できる。
【産業上の利用可能性】
【０１３７】
本発明に係る有機化合物は、高い配向度を有し、ホール輸送性に優れた化合物である。このため本発明に係る有機化合物を有機発光素子の構成材料として用いることで、良好な発光特性を有する有機発光素子を得ることができる。
【符号の説明】
【０１３８】
８  ＴＦＴ素子
１１  陽極
１２  有機化合物層
１３  陰極
【図１】
2014231507.tif 000029